КОМПОЗИЦИЯ ГЕТЕРОФАЗНОГО ПОЛИОЛЕФИНА С УЛУЧШЕННЫМИ ОПТИЧЕСКИМИ СВОЙСТВАМИ

1. Гетерофазный сополимер пропилена (HECO), указанный гетерофазный сополимер пропилена (HECO) содержит матрицу (M), представляющую гомополимер пропилена (H-PP), и эластомерный сополимер пропилена (EPC), диспергированный в указанной матрице (M),
где гетерофазный сополимер пропилена (HECO) имеет
2
a) скорость течения расплава MFR (2,16 кг, 230°C), как измерено согласно ISO 1133 в пределах от 0,2 до 8,0 г/10 минут,
(b)  содержание фракции, растворимой в холодном ксилоле (XCS), как определено согласно ISO 16152 (25°C), в пределах от 10,0 до 20,0 масс.%, и
(c)  общее содержание сомономера этилена в пределах от более чем 2,5 до 8,0 масс.%,
где дополнительно
2
(d) скорость течения расплава MFR (2,16 кг, 230°C), как измерено согласно ISO 1133, матрицы (M) составляет в пределах от 0,2 до 4,0 г/10 мин,
(e) содержание сомономера этилена фракции, растворимой в холодном ксилоле (XCS), фракции гетерофазного сополимера пропилена составляет в пределах от 25,0 до 40,0 масс.%,
(f)  характеристическая вязкость (IV), как определено согласно DIN ISO 1628/1 (в декалине при 135°C), фракции, растворимой в холодном ксилоле (XCS), фракции гетерофазного сополимера пропилена составляет в пределах от более чем 1,0 до менее 2,9 дл/г, и
(e)  относительное содержание соединенных в блоки последовательностей этилена (I(E)) фракции XCS удовлетворяет неравенству (I)
I(E)(XCS)  < 54 – 0.81xC2(XCS)  (I),
где C2 - содержание сомономера [масс.%] фракции XCS, XCS - количество фракции, растворимой в холодном ксилоле [масс.%], и
где содержание I(E) определяют при использовании уравнения (II)
I(E)=  fPEP/((fEEE+fPEE+fPEP))  ×100 (II),
где I(E) - относительное содержание соединенных в блоки последовательностей этилена фракции XCS [в %];
fPEP - мольная доля последовательностей пропилен/этилен/пропилен (PEP) фракции XCS;
fPEE - мольная доля последовательностей пропилен/этилен/этилен (PEE) и последовательностей этилен/пропилен/пропилен (EEP) фракции XCS;
fEEE - мольная доля последовательностей этилен/этилен/этилен (EEE) фракции XCS,
где все концентрации последовательностей основаны на данных статистического анализа триад 13C-ЯМР XCS фракции гетерофазного сополимера.
2. Гетерофазный сополимер пропилена (HECO) по п. 1, который дополнительно содержит компонент (c), представляющий кристаллический сополимер этилена (CEC), и/или (d) нуклеирующий агент.
3. Гетерофазный сополимер пропилена (HECO) по п. 1 или 2, где гетерофазный сополимер пропилена (HECO) содержит от 82,0 до 93,0 масс.% от общей массы гетерофазного сополимера пропилена (RAHECO)  гомополимера пропилена (H-PP), от 7,0 до 18,0 масс.% от общей массы гетерофазного сополимера пропилена (HECO)  эластомерного сополимера пропилена (EPC), от 0,0 до 5,0 масс.% от общей массы гетерофазного сополимера пропилена (HECO)  кристаллического сополимера этилена (CEC) и от 0,0 до 0,1 масс.% от общей массы гетерофазного сополимера пропилена (HECO)  нуклеирующего агента.
4. Гетерофазный сополимер пропилена (HECO) по любому из предшествующих пунктов, где фракция, растворимая в холодном ксилоле, матрицы гомополимера пропилена составляет в пределах от 0,5 масс.% до 3,0 масс.%.
5. Гетерофазный сополимер пропилена (HECO) по любому из предшествующих пунктов, где содержание этилена фракции, нерастворимой в холодном ксилоле (XCI), гетерофазного сополимера пропилена (HECO) составляет в пределах от 1,0 до 3,5 масс.%.
6. Гетерофазный сополимер пропилена (HECO) по любому из предшествующих пунктов, где матрица (M) представляет унимодальную или бимодальную.
7. Гетерофазный сополимер пропилена (HECO) по п. 6, где матрица представляет бимодальную и состоит из двух фракций гомополимера пропилена (H-PP-1) и (H-PP-2).
8. Гетерофазный сополимер пропилена (HECO) по любому из пп. 1-7, где гетерофазный сополимер пропилена (HECO) представляет не прошедший висбрекинг гетерофазный сополимер пропилена (HECO).
9. Гетерофазный сополимер пропилена (HECO) по любому из пп. 1-7, где гетерофазный сополимер пропилена (HECO) прошел висбрекинг с коэффициентом висбрекинга (VR), как определено уравнением (III)
final
start
VR = MFR / MFR> 1.0,
final
2
где MFR - MFR (230°C/2,16 кг) гетерофазного сополимера пропилена (HECO) после висбрекинга и
start
2
MFR - MFR (230°C/2,16 кг) гетерофазного сополимера пропилена (HECO) перед висбрекингом.
10. Гетерофазный сополимер пропилена (HECO) по любому из предшествующих пунктов, где гетерофазный сополимер пропилена (HECO) имеет мутность, как определено согласно ASTM D 1003-00 при измерении на 50 µм поливной пленке, менее 30%.
11. Гетерофазный сополимер пропилена (HECO) по любому из предшествующих пунктов, где гетерофазный сополимер пропилена (HECO) имеет мутность, как определено согласно ASTM D 1003-00 при измерении на 50 µм поливной пленке, менее 20%.
12. Способ полимеризации для получения гетерофазного сополимера пропилена (HECO) по любому из предшествующих пунктов, включающий полимеризацию пропилена по меньшей мере на двух последовательных стадиях полимеризации в присутствии катализатора Циглера-Натта, при котором
a) в первом  реакторе полимеризации (R1), то есть, в циркуляционном реакторе (LR), пропилен полимеризуют с получением либо первой фракции гомополимера пропилена (H-PP-1), либо матрицы гомополимера пропилена (M), перемещают указанную первую фракцию гомополимера пропилена (H-PP-1) или матрицу гомополимера пропилена (M) во второй реактор полимеризации (R2),
c) во втором  реакторе полимеризации (R2), или вторая фракция гомополимера пропилена (H-PP-2) образует вместе с первой фракцией гомополимера пропилена (H-PP-1) матрицу гомополимера пропилена (M), или
получают фракцию сополимера пропилена (EPC) в присутствии матрицы гомополимера пропилена (M), полученной на более ранней стадии a), после чего
c) если в первом и втором реакторе полимеризации  получают матрицу гомополимера пропилена (M), в третьем реакторе полимеризации (R3) получают фракцию сополимера пропилена (EPC) в присутствии матрицы гомополимера пропилена (M),  полученной на более ранних стадиях a) и b),
d) необязательно последующий висбрекинг гетерофазного сополимера пропилена (HECO), полученного после стадии b), соответственно c).
13. Способ по п. 12, где способ дополнительно включает стадию предварительной полимеризации перед первой стадией  полимеризации в первом  реакторе полимеризации (R1), на которой смесь (MI) катализатора Циглера-Натта (ZN-C) и полипропилена (Pre-PP) получают в реакторе предварительной  полимеризации (PR) и после предварительной полимеризации  смесь (MI) катализатора Циглера-Натта (ZN-C) и полипропилена (Pre-PP), полученную в реакторе предварительной полимеризации (PR), перемещают в первый реактор (R1).
14.  Применение гетерофазного сополимера пропилена (HECO) по пп. 1-11 для получения пленок, подходящих в качестве упаковочных пленок для потребительских товаров, наряду с медицинской упаковкой.